또한 , 본 발명 의 일 실시 예 에 따른 상기 양극 활물질 을 제조 하 는 단계 는 상기 전구체 에 알루미늄 이온 과 리튬 이온 을 첨가 한 후 대기 분위기 하 에서 400 내지 600 ℃ 에서 3 내지 7 시간 동안 열처리 하 는 제 1 하소 하 는 단계 , 및 대기 분위기 하 에서 650 내지 850 ℃ 에서 3 내지 7 시간 동안 열처리 하 는 제 2 하소 하 는 단계 를 포함 할 수 있 다 .